(57)【要約】  【課題】  簡便な方法で金属的カーボンナノチューブあるいは半導体的カーボンナノチューブを確実に破壊することができる方法を提供する。  【解決手段】  半導体的カーボンナノチューブ２と金属的カーボンナノチューブ３との混合物にレーザ光などのエネルギービーム５を照射することにより、金属的カーボンナノチューブ３あるいは半導体的カーボンナノチューブ２を選択的に破壊する。照射するエネルギービームとしては、破壊しようとする金属的カーボンナノチューブ３あるいは半導体的カーボンナノチューブ２により共鳴吸収されるエネルギー成分を有するものが用いられる。【選択図】        図２
2007031239.tif 000002
【特許請求の範囲】
【請求項１】
エネルギービームを照射することにより金属的カーボンナノチューブを破壊するようにしたことを特徴とする金属的カーボンナノチューブの破壊方法。
【請求項２】
上記エネルギービームは上記金属的カーボンナノチューブにより共鳴吸収されるエネルギー成分を有することを特徴とする請求項１記載の金属的カーボンナノチューブの破壊方法。
【請求項３】
上記エネルギービームは上記金属的カーボンナノチューブの第一電子励起エネルギーと等しいエネルギー成分を有することを特徴とする請求項１記載の金属的カーボンナノチューブの破壊方法。
【請求項４】
上記エネルギービームの照射パワー密度は１０-3〜１０3 ｍＷ／μｍ2 であることを特徴とする請求項１記載の金属的カーボンナノチューブの破壊方法。
【請求項５】
上記エネルギービームはレーザ光であることを特徴とする請求項１記載の金属的カーボンナノチューブの破壊方法。
【請求項６】
上記金属的カーボンナノチューブは単層カーボンナノチューブであることを特徴とする請求項１記載の金属的カーボンナノチューブの破壊方法。
【請求項７】
金属的カーボンナノチューブと半導体的カーボンナノチューブとの混合物にエネルギービームを照射することにより上記金属的カーボンナノチューブを選択的に破壊するようにしたことを特徴とする半導体的カーボンナノチューブ集合体の製造方法。
【請求項８】
金属的カーボンナノチューブと半導体的カーボンナノチューブとの混合物からなる薄膜にエネルギービームを照射することにより上記金属的カーボンナノチューブを選択的に破壊するようにしたことを特徴とする半導体的カーボンナノチューブ薄膜の製造方法。
【請求項９】
半導体的カーボンナノチューブ集合体を用いる電子素子の製造方法であって、
金属的カーボンナノチューブと半導体的カーボンナノチューブとの混合物を形成した後、この混合物にエネルギービームを照射して上記金属的カーボンナノチューブを選択的に破壊することにより上記半導体的カーボンナノチューブ集合体を形成するようにしたことを特徴とする電子素子の製造方法。
【請求項１０】
半導体的カーボンナノチューブ薄膜を用いる電子素子の製造方法であって、
金属的カーボンナノチューブと半導体的カーボンナノチューブとの混合物からなる薄膜を形成した後、この薄膜にエネルギービームを照射して上記金属的カーボンナノチューブを選択的に破壊することにより上記半導体的カーボンナノチューブ薄膜を形成するようにしたことを特徴とする電子素子の製造方法。
【請求項１１】
エネルギービームを照射することにより半導体的カーボンナノチューブを破壊するようにしたことを特徴とする半導体的カーボンナノチューブの破壊方法。
【請求項１２】
上記エネルギービームは上記半導体的カーボンナノチューブにより共鳴吸収されるエネルギー成分を有することを特徴とする請求項１１記載の半導体的カーボンナノチューブの破壊方法。
【請求項１３】
金属的カーボンナノチューブと半導体的カーボンナノチューブとの混合物にエネルギービームを照射することにより上記半導体的カーボンナノチューブを選択的に破壊するようにしたことを特徴とする金属的カーボンナノチューブ集合体の製造方法。
【請求項１４】
金属的カーボンナノチューブと半導体的カーボンナノチューブとの混合物からなる薄膜にエネルギービームを照射することにより上記半導体的カーボンナノチューブを選択的に破壊するようにしたことを特徴とする金属的カーボンナノチューブ薄膜の製造方法。
【請求項１５】
金属的カーボンナノチューブ集合体を用いる電子素子の製造方法であって、
金属的カーボンナノチューブと半導体的カーボンナノチューブとの混合物を形成した後、この混合物にエネルギービームを照射して上記半導体的カーボンナノチューブを選択的に破壊することにより上記金属的カーボンナノチューブ集合体を形成するようにしたことを特徴とする電子素子の製造方法。
【請求項１６】
金属的カーボンナノチューブ薄膜を用いる電子素子の製造方法であって、
金属的カーボンナノチューブと半導体的カーボンナノチューブとの混合物からなる薄膜を形成した後、この薄膜にエネルギービームを照射して上記半導体的カーボンナノチューブを選択的に破壊することにより上記金属的カーボンナノチューブ薄膜を形成するようにしたことを特徴とする電子素子の製造方法。
【請求項１７】
複数種の半導体的カーボンナノチューブを少なくとも含むカーボンナノチューブ集合体にエネルギービームを照射することにより少なくとも一種の上記半導体的カーボンナノチューブを選択的に破壊するようにしたことを特徴とするカーボンナノチューブ集合体の製造方法。
【請求項１８】
複数種の金属的カーボンナノチューブを少なくとも含むカーボンナノチューブ集合体にエネルギービームを照射することにより少なくとも一種の上記金属的カーボンナノチューブを選択的に破壊するようにしたことを特徴とするカーボンナノチューブ集合体の製造方法。
【請求項１９】
エネルギービームを照射することにより金属的カーボンナノチューブの選択的な反応を行うようにしたことを特徴とする金属的カーボンナノチューブの選択的反応方法。
【請求項２０】
エネルギービームを照射することにより半導体的カーボンナノチューブの選択的な反応を行うようにしたことを特徴とする半導体的カーボンナノチューブの選択的反応方法。
【発明の詳細な説明】
【技術分野】
【０００１】
この発明は、金属的カーボンナノチューブの破壊方法、半導体的カーボンナノチューブ集合体の製造方法、半導体的カーボンナノチューブ薄膜の製造方法、半導体的カーボンナノチューブの破壊方法、金属的カーボンナノチューブ集合体の製造方法、金属的カーボンナノチューブ薄膜の製造方法、電子素子の製造方法、カーボンナノチューブ集合体の製造方法、金属的カーボンナノチューブの選択的反応方法および半導体的カーボンナノチューブの選択的反応方法に関し、例えば、カーボンナノチューブ薄膜をチャネル材料に用いる薄膜トランジスタ（ＴＦＴ）に適用して好適なものである。
【背景技術】
【０００２】
半導体的単層カーボンナノチューブ（ＳＷＮＴ）は最近、次世代の半導体電子材料の一つとして有望視されている。その理由は、半導体的単層カーボンナノチューブは、ＴＦＴのチャネル材料の主流であるシリコンに比べてはるかに良好な電気的性質を示すだけでなく、フレキシブルなエレクトロニクスへの応用が可能な優れた機械的性質を有するからである。一本の単層カーボンナノチューブを用いた室温動作の電界効果トランジスタ（ＦＥＴ）は１９９８年に初めて実現された（例えば、非特許文献１参照。）。論理ゲートの最も簡単な形態であるインバータも、ユニポーラおよび相補モードの一つおよび二つのカーボンナノチューブＦＥＴを用いて実証された。ＮＯＲ、ＡＮＤおよびＳＲＡＭのような他の論理ゲートは、相補または多段相補モードを用いて構築された。最高２２０Ｈｚの発振周波数を持つリング発振器が、ｐ型およびｎ型のカーボンナノチューブＦＥＴの簡単なアレーを用いて作製された（例えば、非特許文献２、３、４参照。）。また、２．６ＧＨｚでのカーボンナノチューブトランジスタの動作も最近、実証されている（例えば、非特許文献５参照。）。
【０００３】
半導体エレクトロニクスにおいて単層カーボンナノチューブを広範に応用する上での主要な障害の一つは、現在までに知られているどの技術によって合成されたカーボンナノチューブにも、金属的なものと半導体的なものとの両者が共存することである。単層カーボンナノチューブは、カイラリティー（chirality)、すなわちグラファイト状格子（グラフェンシート）がナノチューブのチューブ状輪郭の周りにらせん形に巻き付く角度によって金属的あるいは半導体的になり得る。金属的カーボンナノチューブの存在により（通常、全チューブの１／３）、オン／オフ比のようなＦＥＴ特性は非常に悪くなり、未処理のカーボンナノチューブネットワーク膜では制御が不可能である。例えば、オン／オフ比は通常、カーボンナノチューブネットワーク膜では１０以下であり、これはどのような実用的な応用に対しても実際上あまりに小さすぎる（例えば、特許文献１参照。）。従って、この金属的カーボンナノチューブの問題をどのように処理するかはこの分野において主要な焦点であった。
【０００４】
この金属的カーボンナノチューブの問題に取り組むためにいくつかの方法が報告されている。第一の方法は、半導体的カーボンナノチューブを優先的に成長させる方法である。第二の方法は、金属的カーボンナノチューブと半導体的カーボンナノチューブとの混合物から半導体的カーボンナノチューブを分離する方法である。第三の方法は、金属的カーボンナノチューブと半導体的カーボンナノチューブとの混合物のうちの金属的カーボンナノチューブを選択的に破壊する方法である。
【０００５】
上記の第一の方法に関しては、本発明者が知る限り、これまで一つの報告しかない（例えば、非特許文献６参照。）。この報告では、６００℃でのプラズマ強化化学蒸着（Plasma Enhanced Chemical Vapor Deposition,ＰＥＣＶＤ）法を用いて、金属的カーボンナノチューブに対して〜８９％の割合で半導体的カーボンナノチューブが生成された。しかしながら、この結果は他のグループによってまだ確認されていない。あるグループは、優先成長の代わりに金属的カーボンナノチューブの水素プラズマ誘起破壊がこの結果をもたらしたことを示唆している（例えば、非特許文献７参照。）。たとえこの優先成長の結果があり得るものであるとしても、選択性の大幅な改善が必要である。
【０００６】
上記の第二の方法については、過去３年間にこのトピックに関していくつかの報告がある。報告された分離方法には、交流誘電泳動（例えば、非特許文献８参照。）、オクタデシルアミンまたは臭素の物理吸着を用いた金属的カーボンナノチューブの選択的析出（例えば、非特許文献９、１０参照。）およびＤＮＡで包括されたカーボンナノチューブのクロマトグラフィー（例えば、非特許文献１１参照。）が含まれる。これらの文献の全てに対して、分離効率の評価の問題は存在するかも知れないが、最も良く分離された結果（量的および質的）は依然として満足できるものからは程遠い。加えて、上述の方法はいずれも複雑な物理的および／または化学的プロセスを含み、化学物質のコンタミネーションを避けることは困難である。
【０００７】
上記の第三の方法に関しては、電流を用いた金属的カーボンナノチューブの破壊が報告されている（例えば、非特許文献１２参照。）。この方法は、半導体的カーボンナノチューブは、ゲート電圧の印加により絶縁（オフ）状態に調節することができるという事実を利用している。ドレイン−ソース間電圧を酸素の存在下で十分に高い電圧に上昇させることで金属的カーボンナノチューブを焼き切ることが可能である。しかしながら、この方法には少なくとも二つの欠点がある。第一に、金属的カーボンナノチューブに電流を流すことにより発生するジュール熱は隣接する半導体的カーボンナノチューブも焼くおそれがあることである。第二に、この方法は、この電流を流す操作を各ＦＥＴに対して行わなければならないため、多数のＦＥＴを集積する素子では非生産的であることである。
なお、in situ ＣＶＤあるいは溶液系プロセスによって基板上にカーボンナノチューブを堆積させる方法が知られている（例えば、非特許文献１３、１４参照。）
【０００８】
【非特許文献１】Tans,S.J.et al.,Nature,1998,393,49
【非特許文献２】Bachtold,A.et al.,Science,2001,294,1317
【非特許文献３】Derycke et al.,Nano Lett.2001,1,453
【非特許文献４】Javey A.,Nano Lett.2002,2,929
【非特許文献５】Li S.et al.,Nano Lett.2004,4,753
【特許文献１】特開２００５−４５１８８号公報
【非特許文献６】Li Y.et al.,Nano Lett.2004,4,317
【非特許文献７】Hassanien A,NANOTECHNOLOGY 16(2):278-281 FEB 2005
【非特許文献８】Krupke R.et al.,Science,2003,301,344
【非特許文献９】Chattophadhyay D.et al.,J.Am.Chem.Soc.2003,125,3370
【非特許文献１０】Chen Z.et al.,Nano Lett.2003,3,1245
【非特許文献１１】Zheng M.et al.,Nature Materials,2003,2,338
【非特許文献１２】Collins,P.G.et al.,Science,2001,292,706
【非特許文献１３】Chio.et al.,Nano Lett.2003,3,157
【非特許文献１４】Lay et al.,Nano Lett.2004,4,603
【発明の開示】
【発明が解決しようとする課題】
【０００９】
そこで、この発明が解決しようとする課題は、簡便な方法で金属的カーボンナノチューブを確実に破壊することができる金属的カーボンナノチューブの破壊方法を提供することである。
この発明が解決しようとする他の課題は、簡便な方法で半導体的カーボンナノチューブ集合体を製造することができる半導体的カーボンナノチューブの製造方法、簡便な方法で半導体的カーボンナノチューブ薄膜を製造することができる半導体的カーボンナノチューブ薄膜の製造方法および半導体的カーボンナノチューブ集合体あるいは半導体的カーボンナノチューブ薄膜を用いる電子素子の製造方法を提供することである。
【００１０】
この発明が解決しようとする他の課題は、簡便な方法で半導体的カーボンナノチューブを確実に破壊することができる半導体的カーボンナノチューブの破壊方法を提供することである。
この発明が解決しようとする他の課題は、簡便な方法で金属的カーボンナノチューブ集合体を製造することができる金属的カーボンナノチューブの製造方法、簡便な方法で金属的カーボンナノチューブ薄膜を製造することができる金属的カーボンナノチューブ薄膜の製造方法および金属的カーボンナノチューブ集合体あるいは金属的カーボンナノチューブ薄膜を用いる電子素子の製造方法を提供することである。
この発明が解決しようとする他の課題は、特性がそろった半導体的カーボンナノチューブを含むカーボンナノチューブ集合体を簡便な方法で製造することができるカーボンナノチューブ集合体の製造方法および特性がそろった金属的カーボンナノチューブを含むカーボンナノチューブ集合体を簡便な方法で製造することができるカーボンナノチューブ集合体の製造方法を提供することである。
【００１１】
この発明が解決しようとする他の課題は、簡便な方法で金属的カーボンナノチューブの選択的な反応を行うことができる金属的カーボンナノチューブの選択的反応方法を提供することである。
この発明が解決しようとする他の課題は、簡便な方法で半導体的カーボンナノチューブの選択的な反応を行うことができる半導体的カーボンナノチューブの選択的反応方法を提供することである。
【課題を解決するための手段】
【００１２】
本発明者は、従来技術が有する上記の課題を解決すべく鋭意研究を行っている中で、レーザ光を照射することにより金属的カーボンナノチューブを選択的に破壊することができることを偶然見出した。この現象は、照射されたレーザ光が金属的カーボンナノチューブにより共鳴吸収され、吸収されたエネルギーにより金属的カーボンナノチューブが破壊されるためであると説明することができる。従って、破壊しようとする金属的カーボンナノチューブにより共鳴吸収されるエネルギーのレーザ光を照射することにより、この金属的カーボンナノチューブを選択的に破壊することができる。これと全く同様に、破壊しようとする半導体的カーボンナノチューブにより共鳴吸収されるエネルギーのレーザ光を照射することにより、この半導体的カーボンナノチューブを選択的に破壊することができる。また、この破壊のメカニズムから明らかなように、破壊しようとする金属的カーボンナノチューブまたは半導体的カーボンナノチューブにより共鳴吸収されるエネルギー成分を有する限り、レーザ光以外の光や電子ビームなどの他のエネルギービームを用いてもよい。
【００１３】
さらに、反応物質を含む環境で金属的カーボンナノチューブにレーザ光などのエネルギービームを照射して励起することにより、この金属的カーボンナノチューブの選択的な反応を効率的に行うことができることも見出した。同様に、反応物質を含む環境で半導体的カーボンナノチューブにレーザ光などのエネルギービームを照射して励起することにより、この半導体的カーボンナノチューブの選択的な反応を効率的に行うことができる。
このようなエネルギービームの照射による金属的カーボンナノチューブあるいは半導体的カーボンナノチューブの選択的な破壊も金属的カーボンナノチューブあるいは半導体的カーボンナノチューブの選択的な反応もこれまで全く報告されておらず、新規な方法である。
この発明は以上の検討に基づいて案出されたものである。
【００１４】
すなわち、上記課題を解決するために、第一の発明は、
エネルギービームを照射することにより金属的カーボンナノチューブを破壊するようにしたことを特徴とする金属的カーボンナノチューブの破壊方法である。
【００１５】
ここで、照射するエネルギービームとしては、少なくとも、破壊しようとする金属的カーボンナノチューブにより共鳴吸収されるエネルギー成分を有するものが用いられる。具体的には、例えば、金属的カーボンナノチューブの第一電子励起エネルギー（ｖm 1 →ｃm 1 の電子遷移（第一ヴァン・ホーブ（von Hove）電子遷移）Ｍ11のエネルギー）と等しいエネルギー成分を有するエネルギービームが用いられる。このエネルギービームのエネルギーは一般的には１０-6〜１０3 ｅＶ、好適には０．１〜１０ｅＶ、最も好適には１〜５ｅＶである。また、エネルギービームの照射パワー密度は一般的には１０-3〜１０3 ｍＷ／μｍ2 、好適には０．１〜１０ｍＷ／μｍ2 である。エネルギービームとしては、好適にはレーザ光が用いられるが、レーザ光以外の光や電子ビームなどを用いてもよい。
【００１６】
金属的カーボンナノチューブは、最も好適には単層カーボンナノチューブであるが、二層または多層カーボンナノチューブであってもよい。この金属的カーボンナノチューブの直径は一般に０．４〜１０ｎｍ、好適には０．４〜３ｎｍである。また、この金属的カーボンナノチューブの長さは一般に１〜１０6 ｎｍ、好適には１０〜１０4 ｎｍである。この金属的カーボンナノチューブは単体であってもよいが、典型的には、平均厚さが０．００１〜１０5 ｎｍの薄膜の形態を有する。
【００１７】
第二の発明は、
金属的カーボンナノチューブと半導体的カーボンナノチューブとの混合物にエネルギービームを照射することにより上記金属的カーボンナノチューブを選択的に破壊するようにしたことを特徴とする半導体的カーボンナノチューブ集合体の製造方法である。
ここで、照射するエネルギービームとしては、少なくとも、破壊しようとする金属的カーボンナノチューブにより共鳴吸収されるエネルギー成分を有するものが用いられる。半導体的カーボンナノチューブ集合体の形態は問わず、薄膜その他の形態であってよい。
この第二の発明においては、その性質に反しない限り、第一の発明に関連して説明したことが成立する。
【００１８】
第三の発明は、
金属的カーボンナノチューブと半導体的カーボンナノチューブとの混合物からなる薄膜にエネルギービームを照射することにより上記金属的カーボンナノチューブを選択的に破壊するようにしたことを特徴とする半導体的カーボンナノチューブ薄膜の製造方法である。
【００１９】
ここで、照射するエネルギービームとしては、少なくとも、破壊しようとする金属的カーボンナノチューブにより共鳴吸収されるエネルギー成分を有するものが用いられる。
この半導体的カーボンナノチューブ薄膜は、例えば、太陽電池、光電変換素子、発光素子、ＴＦＴ、メモリー、化学センサーなどの電子素子に代表される各種の素子の製造に用いることが可能であり、その応用範囲は極めて広い。この半導体的カーボンナノチューブ薄膜は、具体的には、例えば、光電変換層、ＴＦＴのチャネル材料、透明電極などに用いることができる。
この半導体的カーボンナノチューブ薄膜には、半導体的カーボンナノチューブが密に敷き詰められた連続膜状のものから、極薄くて半導体的カーボンナノチューブが一種のネットワーク状の構造を形成しているものまで含まれる。
この第三の発明においては、その性質に反しない限り、第一の発明に関連して説明したことが成立する。
【００２０】
第四の発明は、
半導体的カーボンナノチューブ集合体を用いる電子素子の製造方法であって、
金属的カーボンナノチューブと半導体的カーボンナノチューブとの混合物を形成した後、この混合物にエネルギービームを照射して上記金属的カーボンナノチューブを選択的に破壊することにより上記半導体的カーボンナノチューブ集合体を形成するようにした
ことを特徴とするものである。
【００２１】
ここで、電子素子は、半導体的カーボンナノチューブ集合体を用いるものである限り、基本的にはどのようなものであってもよいが、具体的には、例えば、太陽電池、光電変換素子、発光素子、ＴＦＴなどのＦＥＴ、メモリー、化学センサーなどである。
この第四の発明においては、その性質に反しない限り、第一および第二の発明に関連して説明したことが成立する。
【００２２】
第五の発明は、
半導体的カーボンナノチューブ薄膜を用いる電子素子の製造方法であって、
金属的カーボンナノチューブと半導体的カーボンナノチューブとの混合物からなる薄膜を形成した後、この薄膜にエネルギービームを照射して上記金属的カーボンナノチューブを選択的に破壊することにより上記半導体的カーボンナノチューブ薄膜を形成するようにした
ことを特徴とするものである。
【００２３】
ここで、電子素子は、半導体的カーボンナノチューブ薄膜を用いるものである限り、基本的にはどのようなものであってもよいが、具体的には、例えば、太陽電池、光電変換素子、発光素子、ＴＦＴ、メモリー、化学センサーなどである。
この第五の発明においては、その性質に反しない限り、第一および第三の発明に関連して説明したことが成立する。
【００２４】
第六の発明は、
エネルギービームを照射することにより半導体的カーボンナノチューブを破壊するようにしたことを特徴とする半導体的カーボンナノチューブの破壊方法である。
ここで、照射するエネルギービームとしては、少なくとも、破壊しようとする半導体的カーボンナノチューブにより共鳴吸収されるエネルギー成分を有するものが用いられる。具体的には、例えば、半導体的カーボンナノチューブの第一電子励起エネルギー（ｖs 1 →ｃs 1 の電子遷移（第一ヴァン・ホーブ電子遷移）Ｓ11のエネルギー）と等しいエネルギー成分を有するエネルギービームが用いられる。
この第六の発明においては、その性質に反しない限り、第一の発明に関連して説明したことが成立する。
【００２５】
第七の発明は、
金属的カーボンナノチューブと半導体的カーボンナノチューブとの混合物にエネルギービームを照射することにより上記半導体的カーボンナノチューブを選択的に破壊するようにしたことを特徴とする金属的カーボンナノチューブ集合体の製造方法である。
ここで、照射するエネルギービームとしては、少なくとも、破壊しようとする半導体的カーボンナノチューブにより共鳴吸収されるエネルギー成分を有するものが用いられる。
この第七の発明においては、その性質に反しない限り、第一および第二の発明に関連して説明したことが成立する。
【００２６】
第八の発明は、
金属的カーボンナノチューブと半導体的カーボンナノチューブとの混合物からなる薄膜にエネルギービームを照射することにより上記半導体的カーボンナノチューブを選択的に破壊するようにしたことを特徴とする金属的カーボンナノチューブ薄膜の製造方法である。
【００２７】
ここで、照射するエネルギービームとしては、少なくとも、破壊しようとする半導体的カーボンナノチューブにより共鳴吸収されるエネルギー成分を有するものが用いられる。
この金属的カーボンナノチューブ薄膜は、例えば、太陽電池、光電変換素子、発光素子、ＴＦＴなどのＦＥＴ、メモリー、化学センサーなどの電子素子に代表される各種の素子の製造に用いることが可能であり、これらの素子に従来用いられている金属膜の代わりに用いることが可能であり、その応用範囲は極めて広い。この金属的カーボンナノチューブ薄膜は、例えば、透明電極あるいは透明配線を含む各種の電極あるいは配線、具体的には例えばＴＦＴのゲート電極材料などに用いることができる。
【００２８】
この金属的カーボンナノチューブ薄膜には、金属的カーボンナノチューブが密に敷き詰められた連続膜状のものから、極薄くて金属的カーボンナノチューブが一種のネットワーク状の構造を形成しているものまで含まれる。
この第八の発明においては、その性質に反しない限り、第一および第六の発明に関連して説明したことが成立する。
【００２９】
第九の発明は、
金属的カーボンナノチューブ集合体を用いる電子素子の製造方法であって、
金属的カーボンナノチューブと半導体的カーボンナノチューブとの混合物を形成した後、この混合物にエネルギービームを照射して上記半導体的カーボンナノチューブを選択的に破壊することにより上記金属的カーボンナノチューブ集合体を形成するようにした
ことを特徴とするものである。
【００３０】
ここで、電子素子は、金属的カーボンナノチューブ集合体を用いるものである限り、基本的にはどのようなものであってもよいが、具体的には、例えば、太陽電池、光電変換素子、発光素子、ＴＦＴなどのＦＥＴ、メモリー、化学センサーなどである。
この第九の発明においては、その性質に反しない限り、第一、第六および第七の発明に関連して説明したことが成立する。
【００３１】
第十の発明は、
金属的カーボンナノチューブ薄膜を用いる電子素子の製造方法であって、
金属的カーボンナノチューブと半導体的カーボンナノチューブとの混合物からなる薄膜を形成した後、この薄膜にエネルギービームを照射して上記半導体的カーボンナノチューブを選択的に破壊することにより上記金属的カーボンナノチューブ薄膜を形成するようにした
ことを特徴とするものである。
【００３２】
ここで、電子素子は、金属的カーボンナノチューブ薄膜を用いるものである限り、基本的にはどのようなものであってもよいが、具体的には、例えば、太陽電池、光電変換素子、発光素子、ＴＦＴ、メモリー、化学センサーなどである。
この第十の発明においては、その性質に反しない限り、第一、第六および第八の発明に関連して説明したことが成立する。
【００３３】
第十一の発明は、
複数種の半導体的カーボンナノチューブを少なくとも含むカーボンナノチューブ集合体にエネルギービームを照射することにより少なくとも一種の上記半導体的カーボンナノチューブを選択的に破壊するようにしたことを特徴とするカーボンナノチューブ集合体の製造方法である。
【００３４】
ここで、エネルギービームの照射前のカーボンナノチューブ集合体は、複数種の半導体的カーボンナノチューブ以外に一種または二種以上の金属的カーボンナノチューブを含むものであっても、複数種の半導体的カーボンナノチューブだけからなるものであってもよい。複数種の半導体的カーボンナノチューブとは、電子構造が互いに異なり、従って共鳴吸収するエネルギー（例えば、第一電子励起エネルギー）も互いに異なるものである。エネルギービームのエネルギーをいずれかの種類の半導体的カーボンナノチューブにより共鳴吸収されるエネルギーに設定することにより、この半導体的カーボンナノチューブを選択的に破壊することができる。こうすることで、カーボンナノチューブ集合体に含まれる半導体的カーボンナノチューブの特性をよりそろえることができる。このエネルギービームの照射を他の種類の半導体的カーボンナノチューブにより共鳴吸収されるエネルギーに設定して繰り返し行うことにより、最終的には一種類の半導体的カーボンナノチューブのみ残るようにすることができ、特性を完全にそろえることができる。
この第十一の発明においては、その性質に反しない限り、第一および第二の発明に関連して説明したことが成立する。
【００３５】
第十二の発明は、
複数種の金属的カーボンナノチューブを少なくとも含むカーボンナノチューブ集合体にエネルギービームを照射することにより少なくとも一種の上記金属的カーボンナノチューブを選択的に破壊するようにしたことを特徴とするカーボンナノチューブ集合体の製造方法である。
【００３６】
ここで、エネルギービームの照射前のカーボンナノチューブ集合体は、複数種の金属的カーボンナノチューブ以外に一種または二種以上の半導体的カーボンナノチューブを含むものであっても、複数種の金属的カーボンナノチューブだけからなるものであってもよい。複数種の金属的カーボンナノチューブとは、電子構造が互いに異なり、従って共鳴吸収するエネルギー（例えば、第一電子励起エネルギー）も互いに異なるものである。エネルギービームのエネルギーをいずれかの種類の金属的カーボンナノチューブにより共鳴吸収されるエネルギーに設定することにより、この金属的カーボンナノチューブを選択的に破壊することができる。こうすることで、カーボンナノチューブ集合体に含まれる金属的カーボンナノチューブの特性をよりそろえることができる。このエネルギービームの照射を他の種類の金属的カーボンナノチューブにより共鳴吸収されるエネルギーに設定して繰り返し行うことにより、最終的には一種類の金属的カーボンナノチューブのみ残るようにすることができ、特性を完全にそろえることができる。
この第十二の発明においては、その性質に反しない限り、第一および第二の発明に関連して説明したことが成立する。
【００３７】
第十三の発明は、
エネルギービームを照射することにより金属的カーボンナノチューブの選択的な反応を行うようにしたことを特徴とする金属的カーボンナノチューブの選択的反応方法である。
ここで、照射するエネルギービームとしては、少なくとも、選択的な反応を行おうとする金属的カーボンナノチューブにより共鳴吸収され、この金属的カーボンナノチューブを選択的な反応が可能な状態に励起することができるエネルギー成分を有するものが用いられる。
【００３８】
金属的カーボンナノチューブの反応はガス中または液体中で行われる。このガスまたは液体としては、一般的にはＨ（水素）、Ｏ（酸素）、Ｓ（イオウ）、Ｐ（リン）、Ｃ（炭素）、Ｎ（窒素）、Ｆ（フッ素）、Ｃｌ（塩素）、Ｂｒ（臭素）およびＩ（ヨウ素）からなる群より選ばれた少なくとも一種の元素を含むものが用いられる。具体的には、ガスとしては例えばＯ2 、液体としては例えば水が用いられる。
この第十三の発明においては、その性質に反しない限り、第一の発明に関連して説明したことが成立する。
【００３９】
第十四の発明は、
エネルギービームを照射することにより半導体的カーボンナノチューブの選択的な反応を行うようにしたことを特徴とする半導体的カーボンナノチューブの選択的反応方法である。
ここで、照射するエネルギービームとしては、少なくとも、選択的な反応を行おうとする半導体的カーボンナノチューブにより共鳴吸収され、この半導体的カーボンナノチューブを選択的な反応が可能な状態に励起することができるエネルギー成分を有するものが用いられる。
半導体的カーボンナノチューブの反応はガス中または液体中で行われる。このガスまたは液体としては、例えば、第十三の発明と同様なものを用いることができる。
この第十四の発明においては、その性質に反しない限り、第一の発明に関連して説明したことが成立する。
【００４０】
上述のように構成されたこの発明においては、レーザ光などのエネルギービームを照射して金属的カーボンナノチューブあるいは半導体的カーボンナノチューブに共鳴吸収させることにより、金属的カーボンナノチューブあるいは半導体的カーボンナノチューブに効率的にエネルギー注入を行うことができ、破壊あるいは選択的な反応を行うのに必要な励起状態にすることができる。
【発明の効果】
【００４１】
この発明によれば、エネルギービーム照射という簡便な手法により、金属的カーボンナノチューブあるいは半導体的カーボンナノチューブを確実に破壊することができる。そして、この方法により、半導体的カーボンナノチューブ集合体あるいは金属的カーボンナノチューブ集合体あるいは半導体的カーボンナノチューブ薄膜あるいは金属的カーボンナノチューブ薄膜を容易に製造することができる。こうして得られる半導体的カーボンナノチューブ薄膜あるいは金属的カーボンナノチューブ薄膜を用いて高性能のＴＦＴなどの各種の電子素子を製造することができる。
また、カーボンナノチューブ集合体に含まれる半導体的カーボンナノチューブあるいは金属的カーボンナノチューブの特性をそろえることができる。
また、エネルギービーム照射という簡便な手法により、金属的カーボンナノチューブあるいは半導体的カーボンナノチューブの選択的な反応を効率的に行うことができる。
【発明を実施するための最良の形態】
【００４２】
以下、この発明の一実施形態について図面を参照しながら説明する。
図１に示すように、基板１上に半導体的カーボンナノチューブ２および金属的カーボンナノチューブ３の混合物を互いに分離された状態あるいはカーボンナノチューブネットワーク薄膜状に形成する。基板１としては、例えば、ガラス基板、石英基板、シリコン基板（表面にＳｉＯ2 膜を形成したものを含む）などや、後述の強力なエネルギービームの照射に耐えることができる他のものを用いることができる。これらの半導体的カーボンナノチューブ２および金属的カーボンナノチューブ３の混合物は、例えば、in situ ＣＶＤあるいは溶液系プロセスによって基板１上に堆積させることができる。基板１上にこれらの半導体的カーボンナノチューブ２および金属的カーボンナノチューブ３の混合物を堆積させる方法については多くの文献（例えば、非特許文献１３、１４参照。）に記載されているので、ここでは詳細な説明を省略する。
【００４３】
次に、図２に示すように、基板１上の半導体的カーボンナノチューブ２および金属的カーボンナノチューブ３に対して照射エネルギー源４からエネルギービーム５を照射する。照射エネルギー源４は例えばレーザであるが、金属的カーボンナノチューブ３と選択的に相互作用することが可能なエネルギービーム５を発生させることが可能であれば他のものであってもよい。このエネルギービーム５のエネルギーは、金属的カーボンナノチューブ３の第一ヴァン・ホーブ電子遷移Ｍ11のエネルギーと等しく設定する。金属的カーボンナノチューブ３の第一ヴァン・ホーブ電子遷移Ｍ11のエネルギーが広範囲に分布している場合、全ての金属的カーボンナノチューブ３を破壊するためには、これらのエネルギー範囲をカバーするエネルギーを有するエネルギービーム５を用いる。例えば、照射エネルギー源４がレーザである場合には、これらのエネルギー範囲をカバーする波長のレーザ光が得られるように多波長レーザあるいは連続発振かつ波長可変な色素レーザを使用する。エネルギービーム５のパワー密度も重要である。すなわち、エネルギービーム５は、金属的カーボンナノチューブ３だけでなく半導体的カーボンナノチューブ２にも照射されることから、パワー密度が大きすぎると、半導体的カーボンナノチューブ２も破壊されるおそれがある。一方、エネルギービーム５のパワー密度が小さすぎると、金属的カーボンナノチューブ３を破壊することができない。このため、エネルギービーム５のパワー密度には好ましい範囲が存在し、０．０１〜１００ｍＷ／μｍ2 であるのが好ましく、０．１〜１０ｍＷ／μｍ2 であるのがより好ましい。エネルギービーム５の照射時間は、エネルギービーム５のパワー密度、金属的カーボンナノチューブ３の密度および金属的カーボンナノチューブ３の凝集状態に依存する。
【００４４】
こうしてエネルギービーム５を照射した後には、図３に示すように、半導体的カーボンナノチューブ２は元の構造を維持しているのに対し、金属的カーボンナノチューブ３は破壊され、この金属的カーボンナノチューブ３を通る電流経路はカットされる。こうして破壊された金属的カーボンナノチューブ（破線で示す）を符号６で示す。この破壊された金属的カーボンナノチューブ６は、Ｈ2 Ｏ2 、Ｎ，Ｎ−ジメチルホルムアミド（ＤＭＦ）、Ｎ−メチル−２−ピロリドン（ＮＭＰ）などの溶媒を用いて選択的に洗い流すことができる。
このようにして、図４に示すように、基板１上に半導体的カーボンナノチューブ２からなる半導体的カーボンナノチューブ薄膜７を形成することができる。
【００４５】
エネルギービーム５の照射は、図５に示すように、基板１をホットプレート８上に載せて加熱した状態で行うこともできる。こうすることで、金属的カーボンナノチューブ３を室温より高い温度に保つことができるので、金属的カーボンナノチューブ３の破壊を加速することができる。金属的カーボンナノチューブ３はその環境に応じた温度に加熱することができ、具体例を挙げると、空気中では３００℃まで、不活性ガス中では６００℃まで加熱することができる。
【００４６】
エネルギービーム５の照射は、図６に示すように、例えば、空気、Ｏ2 、Ｎ2 、Ｏ3 、ＮＯ、ＣＯ2 、ＣＯ、Ｂｒ2 、Ｃｌ2 、Ｆ2 、Ｈ2 などの種々のガス環境９中で行うことができ、こうすることで例えば金属的カーボンナノチューブ３の選択的な光誘起反応を起こさせることができる。一例を挙げると、エネルギービーム５の照射を空気中またはＯ2 ガス中で行うことにより、金属的カーボンナノチューブ３の選択的な酸化反応を起こさせることができる。エネルギービーム５の照射は、図７に示すように、液体環境１０中で行うこともでき、こうすることで例えば金属的カーボンナノチューブ３の選択的な光誘起反応を起こさせることができる。また、この液体環境１０の液体は、破壊された金属的カーボンナノチューブ６を溶解するために用いることができる。この液体としては、例えば、Ｈ2 Ｏ2 、ＤＭＦ、ＮＭＰなどを用いることができる。破壊された金属的カーボンナノチューブ６を除去するためには、ＮａＯＨ、ＫＯＨなどのアルカリ水溶液を用いることもできる。
【００４７】
エネルギービーム５は、基板１上の全ての領域の金属的カーボンナノチューブ３を破壊する場合には基板１の全面に照射する必要があるが、そうでない場合には、基板１上の一つまたは複数の領域にのみ照射すればよい。図８はその一例を示す。図８に示すように、この例では、開口１１ａを有するメタルマスク１１を基板１の上に配置し、その上からエネルギービーム５を照射する。基板１上にはメタルマスク１１の開口１１ａを通ったエネルギービーム５だけが照射されるため、この照射領域は開口１１ａに対応したパターン形状となる。こうしてエネルギービーム５が照射された領域の金属的カーボンナノチューブ３だけが破壊される。エネルギービーム５としてレーザ光などの光を用いる場合には、メタルマスク１１の代わりにフォトマスクなどを用いてもよい。また、メタルマスク１１やフォトマスクを用いないでエネルギービーム５を選択的に照射するようにしてもよい。
この方法によれば、所望の領域の金属的カーボンナノチューブ３を破壊して半導体的カーボンナノチューブ２だけを残すことができるため、この領域を半導体的カーボンナノチューブ領域とすることができる。すなわち、所望の形状の半導体的カーボンナノチューブ領域を所望の位置に自在に形成することができる。また、エネルギービーム５が照射されない領域は、金属的カーボンナノチューブ３が破壊されず金属的な領域となるため、この領域を電極として用いることができる。
【００４８】
エネルギービーム５の照射は、カーボンナノチューブＦＥＴ構造の形成後に行ってもよいし、形成前に行ってもよい。図９にカーボンナノチューブＦＥＴ構造の形成後にエネルギービーム５の照射を行う例を示す。図９に示すように、基板２１上に一方向に延在する複数のゲート電極２２を形成し、これらのゲート電極２２を覆うように例えばＳｉＯ2 膜のようなゲート絶縁膜２３を形成する。次に、ゲート電極２２の上方の部分におけるゲート絶縁膜２３上に、ゲート電極２２の延在方向と直交する方向に延在する複数のカーボンナノチューブからなるカーボンナノチューブ集合体２４を形成する。この状態では、このカーボンナノチューブ集合体２４は、金属的カーボンナノチューブと半導体的カーボンナノチューブとの混合物である。次に、カーボンナノチューブ集合体２４の両端部を覆うようにソース電極２５およびドレイン電極２６を形成する。次に、カーボンナノチューブ集合体２４に対して照射エネルギー源４からエネルギービーム５を照射することにより、カーボンナノチューブ集合体２４に含まれる金属的カーボンナノチューブを破壊する。こうして金属的カーボンナノチューブが破壊されることにより、この金属的カーボンナノチューブを通してのソース電極２５およびドレイン電極２６間の電流経路をカットすることができ、ソース電極２５およびドレイン電極２６間の電流経路は半導体的カーボンナノチューブのみとなる。これによって、このカーボンナノチューブＦＥＴは、ゲート電極２２に印加する電圧により、ソース電極２５およびドレイン電極２６間に流れる電流を制御することができるようになる。また、エネルギービーム５の照射によるアニール効果により、これらのカーボンナノチューブ集合体２４に含まれる半導体的カーボンナノチューブとソース電極２５およびドレイン電極２６とのコンタクト特性を改善することができる。この方法によれば、オン／オフ比などの特性が良好なカーボンナノチューブＦＥＴを製造することができる。
【００４９】
以上の例では、金属的カーボンナノチューブ３を選択的に破壊しているが、半導体的カーボンナノチューブ２を選択的に破壊するためには、エネルギービーム５のエネルギーを例えば半導体的カーボンナノチューブ２の第一ヴァン・ホーブ電子遷移Ｓ11のエネルギーと等しく設定する。
【００５０】
以下、実施例について説明する。
〈実施例１〉
図１０は、市販の単層カーボンナノチューブ（商品名ＳｗｅＮＴ，Southwestern Nanotechnologies,Inc.製）にパワー密度３ｍＷ／μｍ2 で波長５１４ｎｍのレーザ光を照射したときのＲＢＭ（radial breathing mode)領域の付近のラマンスペクトルを示す。このレーザエネルギーでは、半導体的カーボンナノチューブの第三ヴァン・ホーブ電子遷移Ｓ33に起因して１５０〜２１５ｃｍ-1のラマン信号が発生し、一方、金属的カーボンナノチューブの第一ヴァン・ホーブ電子遷移Ｍ11に起因して２３０〜３００ｃｍ-1のラマン信号が発生する。これらのラマンスペクトルは１５９０ｃｍ-1付近のＧモードピークで規格化している。レーザ光を照射すると、半導体的カーボンナノチューブからの信号はほぼ一定であるのに対し、金属的カーボンナノチューブからの信号の強度は急激に減少する。具体的には、８０分間の照射に対し、金属的カーボンナノチューブからの信号の強度は約８５％減少する。金属的カーボンナノチューブからの信号の強度のさらなる減少は、カーボンナノチューブのバンドル効果によりあまり明確ではない。
【００５１】
図１１は、波長５１４ｎｍのレーザ光の照射を行った単層カーボンナノチューブのタンジェンシャルモード（ＧおよびＤ）領域付近のラマンスペクトルの変化を示す。このラマンスペクトルは図１０に示すものと同時に測定されたものであり、約１５９０ｃｍ-1付近のＧモードピークで規格化している。約１５４２ｃｍ-1付近のピーク、いわゆるＢＷＦ（Breit-Wigner-Fano)ライン形状は、主として金属的カーボンナノチューブに起因する。このピークの強度は、ＲＢＭ領域に観察される信号と同様レーザ光の照射により減少し、これは金属的カーボンナノチューブが選択的に破壊されていることを示す。Ｄ−モード領域（〜１３２０ｃｍ-1）におけるピーク強度の増加は金属的カーボンナノチューブの破壊のもう一つの証拠である。ＲＢＭおよびＢＷＦ領域における金属的カーボンナノチューブの信号の変化を組み合わせることにより、Ｄ−モード領域におけるピーク強度の増加は金属的カーボンナノチューブの破壊によるものと結論できる。
【００５２】
〈実施例２〉
実施例１に見られるように、波長５１４ｎｍのレーザ光に対して、より直径が小さい金属的カーボンナノチューブおよびより直径が大きい半導体的カーボンナノチューブはＲＢＭ領域で検出される。より直径が小さいカーボンナノチューブは一般的にレーザ光の照射に対してより敏感であるため、ラマンスペクトルの変化はチューブサイズ効果によるものであるとの指摘を受けるかも知れない。照射効果を支配するのはチューブサイズではなくチューブのタイプ（金属的または半導体的）であるという本発明者の見解を裏付けるために、ＲＢＭ領域におけるより直径が大きい金属的カーボンナノチューブおよびより直径が小さい半導体的カーボンナノチューブを検出する波長６３２．８ｎｍのレーザ光で照射を行った。
【００５３】
図１２に、波長６３２．８ｎｍのレーザ光を照射した一種の市販のカーボンナノチューブ（ＨｉＰｃｏ）に対するＲＢＭ領域付近のラマンスペクトルを示す。レーザ光のパワー密度は約１ｍＷ／μｍ2 である。このラマンスペクトルは約１５９０ｃｍ-1付近のＧモードピークで規格化している。１６０〜２４０ｃｍ-1の信号は金属的カーボンナノチューブによるものであり、２４０〜３００ｃｍ-1の信号は半導体的カーボンナノチューブによるものである。カーボンナノチューブの直径はｄ＝２２４／（ωRBM −１４）を用いて見積もることができる。ここで、ｄは直径、ωRBM はラマンシフトである。したがって、波長６３２．８ｎｍのレーザ光により検出されるカーボンナノチューブの主要な成分は直径約１．３ｎｍの金属的カーボンナノチューブおよび直径約０．９ｎｍの半導体的カーボンナノチューブである。
【００５４】
ＲＢＭラマン信号の変化は、波長５１４ｎｍのレーザ光の照射時に比べて波長６３２．８ｎｍのレーザ光の照射時の方がより複雑であるが、一般的な傾向は同じである。すなわち、金属的カーボンナノチューブはより容易に破壊される。金属的カーボンナノチューブ（１３，４）に起因する１９５ｃｍ-1付近のピークは８０％減少し、半導体的カーボンナノチューブ（１１，１）（キラル角θ＝４．３°）に起因する２５７ｃｍ-1付近のピークはほとんど変化していない。興味深いことに、半導体的カーボンナノチューブ（７，６）（θ＝２７．５°）および（１０，３）（θ＝１２．７°）ならびに金属的カーボンナノチューブ（９，９）（θ＝３０°）のような、より大きなキラル角を持つカーボンナノチューブはこのレーザ光の照射によりより容易に破壊されることが分かった。この意味で、レーザ光の照射は金属的カーボンナノチューブの破壊に有用であるだけでなく、金属的カーボンナノチューブと半導体的カーボンナノチューブとの混合物の電子構造を微細に調節するのに有効である。
【００５５】
波長６３２．８ｎｍのレーザ光を照射したときのＨｉＰｃｏ単層カーボンナノチューブのタンジェンシャルモード領域のラマンスペクトルの変化を図１３に示す。波長５１４ｎｍのレーザ光を照射した場合と同様、Ｄ−モードピークの強度の増加は金属的カーボンナノチューブの破壊を示す。
【００５６】
以上、この発明の実施形態および実施例について具体的に説明したが、この発明は、上述の実施形態および実施例に限定されるものではなく、この発明の技術的思想に基づく各種の変形が可能である。
例えば、上述の実施形態および実施例において挙げた数値、構造、材料、原料、プロセスなどはあくまでも例に過ぎず、必要に応じてこれらと異なる数値、構造、材料、原料、プロセスなどを用いてもよい。
【図面の簡単な説明】
【００５７】
【図１】この発明の一実施形態による金属的カーボンナノチューブの破壊方法を説明するための略線図である。
【図２】この発明の一実施形態による金属的カーボンナノチューブの破壊方法を説明するための略線図である。
【図３】この発明の一実施形態による金属的カーボンナノチューブの破壊方法を説明するための略線図である。
【図４】この発明の一実施形態による金属的カーボンナノチューブの破壊方法を説明するための略線図である。
【図５】この発明の一実施形態による金属的カーボンナノチューブの破壊方法を説明するための略線図である。
【図６】この発明の一実施形態による金属的カーボンナノチューブの破壊方法を説明するための略線図である。
【図７】この発明の一実施形態による金属的カーボンナノチューブの破壊方法を説明するための略線図である。
【図８】この発明の一実施形態による金属的カーボンナノチューブの破壊方法を説明するための略線図である。
【図９】この発明の一実施形態による金属的カーボンナノチューブの破壊方法を説明するための略線図である。
【図１０】この発明の実施例１において得られたラマンスペクトルを示す略線図である。
【図１１】この発明の実施例１において得られたラマンスペクトルを示す略線図である。
【図１２】この発明の実施例２において得られたラマンスペクトルを示す略線図である。
【図１３】この発明の実施例２において得られたラマンスペクトルを示す略線図である。
【符号の説明】
【００５８】
１…基板、２…半導体的カーボンナノチューブ、３…金属的カーボンナノチューブ、５…エネルギービーム、６…破壊された金属的カーボンナノチューブ、７…半導体的カーボンナノチューブ、９…ガス環境、１０…液体環境、１１…メタルマスク、１１ａ…開口、２１…基板、２２…ゲート電極、２３…ゲート絶縁膜、２４…カーボンナノチューブ集合体、２５…ソース電極、２６…ドレイン電極
【図１】
2007031239.tif 000003
【図２】
2007031239.tif 000004
【図３】
2007031239.tif 000005
【図４】
2007031239.tif 000006
【図５】
2007031239.tif 000007
【図６】
2007031239.tif 000008
【図７】
2007031239.tif 000009
【図８】
2007031239.tif 000010
【図９】
2007031239.tif 000011
【図１０】
2007031239.tif 000012
【図１１】
2007031239.tif 000013
【図１２】
2007031239.tif 000014
【図１３】
2007031239.tif 000015